(57)【特許請求の範囲】
【請求項１】
無溶剤一液型接着剤組成物からなる接着剤層を介して木板と木板又は該木板よりも剛性が高い材料からなる高剛性材料層とが積層され、
前記無溶剤一液型接着剤組成物は、（Ａ）イソシアネート基を末端に有するウレタンプレポリマーと、（Ｂ）ポリイソシアネート化合物から誘導される３つのイソシアネート基を有するビュレット体及び／又はイソシアヌレート体との質量比が５：９５〜４０：６０であり、
前記木板よりも剛性が高い材料は、炭素繊維、アリレート（ベクトランファイバー）、ケブラー、ガラス繊維、チタン及びザイロンの少なくとも１種を含む、木質積層体。
【請求項２】
前記ポリイソシアネート化合物が脂肪族イソシアネート化合物である、請求項１に記載の木質積層体。
【請求項３】
前記脂肪族イソシアネート化合物が脂肪族ジイソシアネートである、請求項２に記載の木質積層体。
【請求項４】
前記脂肪族ジイソシアネートがヘキサメチレンジイソシアネートである、請求項３に記載の木質積層体。
【請求項５】
前記（Ｂ）成分がイソシアヌレート体である、請求項１から４のいずれかに記載の木質積層体。
【請求項６】
無溶剤一液型接着剤組成物からなる接着剤層を介して木板と木板又は該木板よりも剛性が高い材料からなる高剛性材料層とが積層される木質積層体を備え、
前記無溶剤一液型接着剤組成物は、（Ａ）イソシアネート基を末端に有するウレタンプレポリマーと、（Ｂ）ポリイソシアネート化合物から誘導される３つのイソシアネート基を有するビュレット体及び／又はイソシアヌレート体との質量比が５：９５〜４０：６０である、卓球ラケット。
【請求項７】
木板と木板又は該木板よりも剛性が高い材料からなる高剛性材料層とが積層される木質積層体を備える卓球ラケットの前記木板と前記高剛性材料層との間に用いられる無溶剤一液型接着剤組成物であって、
（Ａ）イソシアネート基を末端に有するウレタンプレポリマーと、（Ｂ）ポリイソシアネート化合物から誘導される３つのイソシアネート基を有するビュレット体及び／又はイソシアヌレート体との質量比が５：９５〜４０：６０である、無溶剤一液型接着剤組成物。
【発明の詳細な説明】
【技術分野】
【０００１】
本発明は、木質積層体、この木質積層体を用いた卓球ラケット及び上記木質積層体に用いる無溶剤一液型接着剤組成物に関する。
【背景技術】
【０００２】
卓球ラケットは主に木材を原料としており、一枚の板からなる単板と、複数枚の板を貼り合わせて作られる合板とに区別できる。卓球ラケットの性能を示すパラメータの一つに、剛性が挙げられる。剛性が高い卓球ラケットは、反発力が高いため、球離れが速くなり、スピードのある打球を可能にする。一方、剛性が低い卓球ラケットは、反発力が低いため、打球のスピードは劣るものの、打球の衝撃を吸収しやすいため、打球をコントロールしやすい。
【０００３】
また、卓球ラケットの性能を示すパラメータの一つに、ブレードの厚さが挙げられる。ブレード厚が厚いと、球離れが速くなる一方、ブレード厚が薄いと、球離れは劣るものの、球に対して回転をかけやすくなる。
【０００４】
上記の観点から、卓球ラケットを提供するにあたっては、所望の剛性、ブレード厚になるよう、異なる特性の木板を複数組み合わせることが行われる。さらに、合板卓球ラケットは、素材の８５％以上は天然木でなければならないと決められている一方、１５％以内であれば、天然木以外の材料を使用することが認められている。このことから、複数種類の天然板のみならず、炭素繊維、アリレート（ベクトランファイバー）、ケブラー、ガラス繊維、チタン、ザイロン等の高剛性材料を積層することも提案されている。
【０００５】
ところで、木板どうしを接着するため、ホルムアルデヒド系接着剤、水性ビニルウレタン接着剤、酢酸ビニル樹脂エマルジョンが古くから用いられているが、上記したとおり、卓球ラケットでは、天然板どうしの接着性のみならず、天然板と高剛性材料との接着性も求められることから、卓球ラケットでは、エポキシ系接着剤が広く用いられている（例えば、特許文献１〜４参照）。エポキシ系接着剤を用いることで、合板の反りを抑えることができ、また、木板のみならず高剛性材料との接着性にも優れることから、高い剛性を有し、結果として、球の反発力が高く、球離れが速い卓球ラケットを提供できる。
【先行技術文献】
【特許文献】
【０００６】
【特許文献１】特開昭５８−１２７６７０号公報
【特許文献２】特開平０６−０３９０６２号公報
【特許文献３】特開２００４−３２９３０３号公報
【特許文献４】特開２００５−００６９２４号公報
【発明の概要】
【発明が解決しようとする課題】
【０００７】
ところで、作業環境を高めるため、接着剤の臭気を低減すること等が求められている。その際、合板の反りは合板の湿度変化によって起こるため、接着剤の硬化に加熱工程が必要なものや、水系接着剤の使用は難しいと考えられる。また、２００８年９月１日以降、国際卓球連盟の規則により、卓球ラケット（ラバーが貼られた完成体のもの）の発する揮発系有機溶剤の量が著しく制限されているため、ラバーの接着に溶剤系接着剤を使用することは避けられている。
【０００８】
本発明は、上記事情に鑑みてなされたものであって、その目的とするところは、（ア）部材間の高い接着性、（イ）無溶剤系であること、（ウ）臭気の低減等、作業環境の向上といった課題を克服しつつ、（エ）合板にしたときの反りを抑制し、打感等に悪影響を及ぼさない卓球ラケットの提供の用に供する無溶剤一液型接着剤組成物を提供することである。
【課題を解決するための手段】
【０００９】
本発明者は、上記課題を解決するために、鋭意研究を重ねたところ、（Ａ）イソシアネート基を末端に有するウレタンプレポリマーと、（Ｂ）ビュレット体及び／又はイソシアヌレート体との質量比を調整することで、上記課題を解決できることを見出し、本発明を完成するに至った。具体的には、本発明では、以下のようなものを提供する。
【００１０】
（１）本発明は、無溶剤一液型接着剤組成物からなる接着剤層を介して木板と木板又は該木板よりも剛性が高い材料からなる高剛性材料層とが積層され、前記無溶剤一液型接着剤組成物は、（Ａ）イソシアネート基を末端に有するウレタンプレポリマーと、（Ｂ）ポリイソシアネート化合物から誘導される３つのイソシアネート基を有するビュレット体及び／又はイソシアヌレート体との質量比が５：９５〜４０：６０である木質積層体である。
【００１１】
（２）また、本発明は、前記ポリイソシアネート化合物が脂肪族イソシアネート化合物である、（１）に記載の木質積層体である。
【００１２】
（３）また、本発明は、前記脂肪族イソシアネート化合物が脂肪族ジイソシアネートである、（２）に記載の木質積層体である。
【００１３】
（４）また、本発明は、前記脂肪族ジイソシアネートがヘキサメチレンジイソシアネートである、（３）に記載の木質積層体である。
【００１４】
（５）また、本発明は、前記（Ｂ）成分がイソシアヌレート体である、（１）から（４）のいずれかに記載の木質積層体である。
【００１５】
（６）また、本発明は、（１）から（５）のいずれかに記載の木質積層体を備える卓球ラケットである。
【００１６】
（７）また、本発明は、（Ａ）イソシアネート基を末端に有するウレタンプレポリマーと、（Ｂ）ポリイソシアネート化合物から誘導される３つのイソシアネート基を有するビュレット体及び／又はイソシアヌレート体との質量比が５：９５〜４０：６０である無溶剤一液型接着剤組成物である。
【００１７】
（８）また、本発明は、卓球ラケットに用いられる、（７）に記載の無溶剤一液型接着剤組成物である。
【発明の効果】
【００１８】
本発明によれば、（ア）部材間の高い接着性、（イ）無溶剤系であること、（ウ）臭気の低減等、作業環境の向上といった課題を克服しつつ、（エ）合板にしたときの反りを抑制し、打感等に悪影響を及ぼさない卓球ラケットの提供の用に供する木質積層体等を提供できる。
【図面の簡単な説明】
【００１９】
【図１】第１の卓球ラケット１の層構成を示す。
【図２】第２の卓球ラケット２の層構成を示す。
【図３】反り量の評価方法を模式的に示した図である。
【発明を実施するための形態】
【００２０】
一般的な接着剤組成物は、ポリマーを主剤とし、組成物全体に対して５０質量部以上含有する。本願は、イソシアネートの三量体を特定量含有することに特徴がある。以下、本発明の具体的な実施形態について、詳細に説明するが、本発明は、以下の実施形態に何ら限定されるものではなく、本発明の目的の範囲内において、適宜変更を加えて実施することができる。
【００２１】
＜無溶剤一液型接着剤組成物＞
本発明の無溶剤一液型接着剤組成物は、（Ａ）イソシアネート基を末端に有するウレタンプレポリマーと、（Ｂ）ビュレット体及び／又はイソシアヌレート体とを含有する。
【００２２】
［（Ａ）ウレタンプレポリマー］
ウレタンプレポリマーは、通常の一液型ウレタン樹脂組成物に使用されるものであればよく、ポリオール化合物とポリイソシアネート化合物とを、ポリオール化合物のＯＨ基に対してポリイソシアネート化合物のＮＣＯ基が過剰になる量混合して得られる反応生成物である。
【００２３】
ウレタンプレポリマーを生成するポリオール化合物としては、通常の一液型ウレタン樹脂組成物に使用されるものが使用可能である。例えば、ポリエーテルポリオール、ポリエステルポリオール、低分子ポリオール、その他のポリオール及びこれらの混合ポリオール等が挙げられる。
【００２４】
上記ポリエーテルポリオールとしては、エチレングリコール、ジエチレングリコール、プロピレングリコール、ジプロピレングリコール、グリセリン、１，１，１−トリメチロールプロパン、１，２，５−ヘキサントリオール、１，３−ブタンジオール、１，４−ブタンジオール、４，４′−ジヒドロキシフェニルプロパン、４，４′−ジヒドロキシフェニルメタン、ペンタエリスリトール等の多価アルコールの１種又は２種以上に、プロピレンオキサイド、エチレンオキサイド、ブチレンオキサイド、スチレンオキサイド等の１種又は２種以上を付加して得られるポリエーテルポリオール；ポリテトラメチレンオキサイド等が好適に例示される。
【００２５】
上記ポリエーテルポリオールの具体例としては、ポリプロピレングリコール、ポリテトラメチレンエーテルグリコール、ポリエチレングリコール、ポリプロピレントリオール等が挙げられる。
【００２６】
上記ポリエステルポリオールとしては、エチレングリコール、プロピレングリコール、ブタンジオール、ペンタンジオール、ヘキサンジオール、シクロヘキサンジメタノール、グリセリン、１，１，１−トリメチロールプロパン、又はその他の低分子ポリオールの１種又は２種以上と、グルタル酸、アジピン酸、ピメリン酸、スベリン酸、セバシン酸、テレフタル酸、イソフタル酸又はその他の低分子カルボン酸やオリゴマー酸の１種又は２種以上との縮合重合体；プロピオンラクトン、バレロラクトン、カプロラクトン等の開環重合体等が好適に例示される。
【００２７】
上記低分子ポリオールとしては、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、３−メチル−１，５−ペンタンジオール、ネオペンチルグリコール、１，８−オクタンジオール、１，９−ノナンジオール、ジエチレングリコール、ジプロピレングリコール、１，４−シクロヘキサンジメタノール、ビスフェノールＡのエチレンオキサイドあるいはプロピレンオキサイド付加物、トリメチロールプロパン、グリセリン、ペンタエリスリトール等が挙げられる。
【００２８】
その他のポリオールとしては、ポリマーポリオール、ポリカーボネートポリオール、ポリブタジエンポリオール、水素添加されたポリブタジエンポリオール、アクリルポリオール等が好適に例示される。
【００２９】
上述したポリオールの中でも、ガラス転移温度、硬化後の物性の点から、数平均分子量５００〜１５，０００、特に５００〜１０，０００のポリエーテルポリオールが好ましい。
【００３０】
ウレタンプレポリマーを生成するポリイソシアネート化合物としては、通常の一液型ウレタン樹脂組成物に使用されるものを用いることができる。具体的には、２，４−トリレンジイソシアネート、２，６−トリレンジイソシアネート、フェニレンジイソシアネート、ジフェニルメタン−４，４′−ジイソシアネート、ジフェニルメタン−２，４′−ジイソシアネート、ナフタレン−１，５−ジイソシアネート、トリフェニルメタントリイソシアネート等の芳香族ポリイソシアネート及びこれらの水素添加化合物；エチレンジイソシアネート、プロピレンジイソシアネート、テトラメチレンジイソシアネート、ヘキサメチレンジイソシアネート等の脂肪族ポリイソシアネート；イソホロンジイソシアネート等の脂環式ポリイソシアネート；キシリレンジイソシアネート等のアリール脂肪族ポリイソシアネート及びこれらの水素添加化合物；等が好適に例示される。
【００３１】
また、これらジイソシアネートのカルボジイミド変性体、ビウレット変性体、アロファネート変性体、二量体、三量体、または、ポリメチレンポリフェニルポリイソシアネート（クルードＭＤＩまたはポリメリックＭＤＩ）等も挙げられる。
【００３２】
上記のポリイソシアネート化合物の中でも、実用的な硬化速度と十分な接着性が得られる点で、芳香族ポリイソシアネート化合物であることが好ましく、ジフェニルメタンジイソシアネート又はポリメチレンポリフェニルポリイソシアネートであることがより好ましい。
【００３３】
これらは、単独で用いてもよく、２種以上を併用してもよい。
【００３４】
本発明の組成物に用いられるウレタンプレポリマーは、上述したポリオール化合物と過剰のポリイソシアネート化合物とを反応させて製造することができる。
【００３５】
上記ウレタンプレポリマーの末端イソシアネート基の含有量は、０．５重量％以上３０．０重量％以下であることが好ましく、１０．０重量％以上３０．０重量％以下であることがより好ましい。０．５重量％未満であると、硬化後の接着剤層の物性が柔らかすぎて合板の反りを抑えられない可能性があるため、好ましくない。３０．０重量％を超えると、十分な硬化速度が得られないため、好ましくない。
【００３６】
また、上記ウレタンプレポリマーの製造は、通常のウレタンプレポリマーと同様の方法で行うことができる。例えば、上述した混合比のポリオール化合物とポリイソシアネート化合物とを、窒素又はドライエアー気流中で７０〜１００℃で数時間反応させることによって得られる。また、必要に応じて、有機スズ化合物、有機ビスマス、アミン等のウレタン化触媒を用いることもできる。得られた含有プレポリマーのＮＣＯ含有量は、通常１０〜３０質量部の範囲である。
【００３７】
［（Ｂ）ビュレット体及び／又はイソシアヌレート体］
ビュレット体及び／又はイソシアヌレート体は、ポリイソシアネート化合物から誘導される３つのイソシアネート基を有する。イソシアネート基が２つ以下であると、適切な接着性が付与されない可能性がある点で好ましくない。
【００３８】
ポリイソシアネート化合物のうち、脂肪族ポリイソシアネートとしては、例えば、トリメチレンジイソシアネート、テトラメチレンジイソシアネート、ヘキサメチレンジイソシアネート（ＨＤＩ）、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、２，６−ジイソシアネートメチルカプロエート等の脂肪族ジイソシアネート、例えば、リジンエステルトリイソシアネート、１，４，８−トリイソシアネートオクタン、１，６，１１−トリイソシアネートウンデカン、１，８−ジイソシアネート−４−イソシアネートメチルオクタン、１，３，６−トリイソシアネートヘキサン、２，５，７−トリメチル−１，８−ジイソシアネート−５−イソシアネートメチルオクタン等の脂肪族トリイソシアネート等が挙げられる。
【００３９】
脂環族ポリイソシアネートとしては、例えば、１，３−シクロペンタンジイソシアネート、１，４−シクロヘキサンジイソシアネート、１，３−シクロヘキサンジイソシアネート、３−イソシアネートメチル−３，５，５−トリメチルシクロヘキシルイソシアネート（ＩＰＤＩ）、４，４'−メチレンビス（シクロヘキシルイソシアネート）（Ｈ１２ＭＤＩ）、メチル−２，４−シクロヘキサンジイソシアネート、メチル−２，６−シクロヘキサンジイソシアネート、１，３−又は１，４−ビス（イソシアネートメチル）シクロヘキサン（Ｈ６ＸＤＩ）もしくはその混合物等の脂環族ジイソシアネート、例えば、１，３，５−トリイソシアネートシクロヘキサン、１，３，５−トリメチルイソシアネートシクロヘキサン、２−（３−イソシアネートプロピル）−２，５−ジ（イソシアネートメチル）−ビシクロ（２．２．１）ヘプタン、２−（３−イソシアネートプロピル）−２，６−ジ（イソシアネートメチル）−ビシクロ（２．２．１）ヘプタン、３−（３−イソシアネートプロピル）−２，５−ジ（イソシアネートメチル）−ビシクロ（２．２．１）ヘプタン、５−（２−イソシアネートエチル）−２−イソシアネートメチル−３−（３−イソシアネートプロピル）−ビシクロ（２．２．１）ヘプタン、６−（２−イソシアネートエチル）−２−イソシアネートメチル−３−（３−イソシアネートプロピル）−ビシクロ（２．２．１）ヘプタン、５−（２−イソシアネートエチル）−２−イソシアネートメチル−２−（３−イソシアネートプロピル）−ビシクロ（２．２．１）−ヘプタン、６−（２−イソシアネートエチル）−２−イソシアネートメチル−２−（３−イソシアネートプロピル）−ビシクロ（２．２．１）ヘプタン等の脂環族トリイソシアネート等が挙げられる。
【００４０】
芳香族ポリイソシアネートとしては、例えば、ｍ−フェニレンジイソシアネート、ｐ−フェニレンジイソシアネート、４，４’−ジフェニルジイソシアネート、１，５−ナフタレンジイソシアネート、４，４’−ジフェニルメタンジイソシアネート（ＭＤＩ）、２，４−又は２，６−トリレンジイソシアネート（ＴＤＩ）もしくはその混合物、４，４’−トルイジンジイソシアネート、４，４’−ジフェニルエーテルジイソシアネート等の芳香族ジイソシアネート、例えば、トリフェニルメタン−４，４'，４''−トリイソシアネート、１，３，５−トリイソシアネートベンゼン、２，４，６−トリイソシアネートトルエン等の芳香族トリイソシアネート、例えば、４，４'−ジフェニルメタン−２，２'，５，５'−テトライソシアネート等の芳香族テトライソシアネート等が挙げられる。
【００４１】
芳香脂肪族ポリイソシアネートとしては、例えば、１，３−又は１，４−キシリレンジイソシアネート（ＸＤＩ）もしくはその混合物、ω，ω'−ジイソシアネート−１，４−ジエチルベンゼン、１，３−又は１，４−ビス（１−イソシアネート−１−メチルエチル）ベンゼン（ＴＭＸＤＩ）もしくはその混合物等の芳香脂肪族ジイソシアネート、例えば、１，３，５−トリイソシアネートメチルベンゼン等の芳香脂肪族トリイソシアネート等が挙げられる。
【００４２】
上記のポリイソシアネート化合物の中でも、イソシアヌレート体としたときの単位質量当たりの官能基数（イソシアネート基数）が多い点で、脂肪族イソシアネート化合物であることが好ましく、脂肪族ジイソシアネートであることがより好ましく、ヘキサメチレンジイソシアネートであることがさらに好ましい。ポリイソシアネート化合物がヘキサメチレンジイソシアネートである場合、このヘキサメチレンジイソシアネートから誘導される３つのイソシアネート基を有するビュレット体は下記式（１）で表され、イソシアヌレート体は下記式（２）で表される。
【化１】
0006008504.tif 000002
【００４３】
（Ｂ）成分は、ビュレット体であってもイソシアヌレート体であっても両方の混合物であってもよいが、イソシアヌレート体であることが好ましい。
【００４４】
（Ａ）成分であるウレタンプレポリマーと、（Ｂ）成分であるビュレット体及び／又はイソシアヌレート体との質量比は、５：９５〜４０：６０であることが好ましい。（Ａ）成分の割合が（Ａ）成分と（Ｂ）成分との合計１００質量部に対して５質量部未満であると、硬化反応が遅く、初期の反りを適切に抑えられない可能性がある点で好ましくない。また、被着体（木材）への接着性が十分でなく、卓球ラケットに反りが生じる可能性がある点でも好ましくない。（Ａ）成分の割合が（Ａ）成分と（Ｂ）成分との合計１００質量部に対して４０質量部を超えると、硬化後の接着剤層の物性が柔らかすぎて、合板の反りを適切に抑えられない可能性がある点で好ましくない。
【００４５】
［（Ｃ）硬化触媒］
本発明の無溶剤一液型接着剤組成物は、（Ｃ）硬化触媒を入れなくても充分に硬化するが、硬化時間を短くするために（Ｃ）硬化触媒を入れても良い。
【００４６】
硬化触媒としては、具体的には、例えば、オクチル酸鉛；ジオクチルスズジラウレート、ジオクチルスズジネオデカノエート、ジブチルスズラウレート、オクチル酸スズ等のスズ触媒；トリメチルアミン、トリエチルアミン、トリプロピルアミン、トリブチルアミン、トリアミルアミン、トリヘキシルアミン、トリオクチルアミン、トリラウリルアミン、ジメチルエチルアミン、ジメチルプロピルアミン、ジメチルブチルアミン、ジメチルアミルアミン、ジメチルヘキシルアミン、ジメチルシクロヘキシルアミン、ジメチルオクチルアミン、ジメチルラウリルアミン、トリアリルアミン、テトラメチルエチレンジアミン、トリエチレンジアミン、Ｎ−メチルモルフォリン、４，４′−（オキシジ−２，１−エタンジイル）ビス−モルフォリン、Ｎ，Ｎ−ジメチルベンジルアミン、ピリジン、ピコリン、ジメチルアミノメチルフェノール、トリスジメチルアミノメチルフェノール、１，８−ジアザビシクロ〔５．４．０〕ウンデセン−１、１，４−ジアザビシクロ〔２．２．２〕オクタン、トリエタノールアミン、Ｎ，Ｎ′−ジメチルピペラジン、テトラメチルブタンジアミン、ビス（２，２−モルフォリノエチル）エーテル、ビス（ジメチルアミノエチル）エーテル等の第三級アミン等が挙げられる。これらは、単独で用いてもよく、２種以上を併用してもよい。
【００４７】
硬化触媒を入れる場合、含有量は、（Ａ）成分と（Ｂ）成分との合計１００質量部に対して５質量部以下であることが好ましく、１質量部以下であることがより好ましい。５質量部を超えると、可使時間が短く作業性が劣る点で好ましくない。
【００４８】
［その他の成分］
本発明の無溶剤一液型接着剤組成物は、必要に応じて、本発明の目的を損なわない範囲で、カーボンブラック、可塑剤、充填剤、反応遅延剤、老化防止剤、酸化防止剤、顔料（染料）、揺変性付与剤、紫外線吸収剤、難燃剤、溶剤、界面活性剤（レベリング剤を含む）、分散剤、脱水剤、接着付与剤、帯電防止剤等の各種添加剤等を含有することができる。
【００４９】
〔可塑剤〕
本発明の無溶剤一液型接着剤組成物は、取扱い性の点から、さらに、可塑剤を含有していてもよい。可塑剤としては、具体的には、例えば、ジオクチルフタレート（ＤＯＰ）、ジブチルフタレート（ＤＢＰ）、ジイソノニルフタレート（ＤＩＮＰ）；アジピン酸ジオクチル、コハク酸イソデシル；ジエチレングリコールジベンゾエート、ペンタエリスリトールエステル；オレイン酸ブチル、アセチルリシノール酸メチル；リン酸トリクレジル、リン酸トリオクチル；アジピン酸プロピレングリコールポリエステル、アジピン酸ブチレングリコールポリエステル、ブチルアセチルリシノレート等が挙げられる。これらは、単独で用いてもよく、２種以上を併用してもよい。
【００５０】
可塑剤を入れる場合、含有量は、（Ａ）成分と（Ｂ）成分との合計１００質量部に対して１０質量部以下であることが好ましい。
【００５１】
〔充填剤〕
充填剤としては、各種形状の有機又は無機の充填剤が挙げられる。具体的には、例えば、ヒュームドシリカ、焼成シリカ、沈降シリカ、粉砕シリカ、溶融シリカ；ケイソウ土；酸化鉄、酸化亜鉛、酸化チタン、酸化バリウム、酸化マグネシウム；炭酸カルシウム、炭酸マグネシウム、炭酸亜鉛；ろう石クレー、カオリンクレー、焼成クレー；これらの脂肪酸処理物、樹脂酸処理物、ウレタン化合物処理物、脂肪酸エステル処理物が挙げられる。
【００５２】
〔老化防止剤〕
老化防止剤としては、具体的には、例えば、ヒンダードフェノール系等の化合物が挙げられる。
【００５３】
〔酸化防止剤〕
酸化防止剤としては、具体的には、例えば、ブチルヒドロキシトルエン（ＢＨＴ）、ブチルヒドロキシアニソール（ＢＨＡ）等が挙げられる。
【００５４】
〔揺変性付与剤〕
揺変性付与剤としては、具体的には、例えば、アエロジル（日本アエロジル社製）、ディスパロン（楠本化成社製）等が挙げられる。
【００５５】
〔接着付与剤〕
接着付与剤としては、具体的には、例えば、テルペン樹脂、フェノール樹脂、テルペン−フェノール樹脂、ロジン樹脂、キシレン樹脂等が挙げられる。
【００５６】
〔難燃剤〕
難燃剤としては、具体的には、例えば、クロロアルキルホスフェート、ジメチル・メチルホスホネート、臭素・リン化合物、アンモニウムポリホスフェート、ネオペンチルブロマイド−ポリエーテル、臭素化ポリエーテル等が挙げられる。
帯電防止剤としては、具体的には、例えば、第四級アンモニウム塩；ポリグリコール、エチレンオキサイド誘導体等の親水性化合物等が挙げられる。
【００５７】
＜卓球ラケット＞
本発明の無溶剤一液型接着剤組成物は、卓球ラケットに用いることが好ましい。卓球ラケットに用いることで、（ア）部材間の高い接着性、（イ）無溶剤系であること、（ウ）臭気の低減等、作業環境の向上といった課題を克服しつつ、（エ）合板にしたときの反りを抑制し、打感等に悪影響を及ぼさない。
【００５８】
本発明の卓球ラケットは、上記無溶剤一液型接着剤組成物からなる接着剤層を介して木板と木板又は該木板よりも剛性が高い材料からなる高剛性材料層とが積層されたブレードを備える。
【００５９】
［木板］
木板は、卓球ラケットのブレードに用いられるものであればどのようなものであってもよく、例えば、アユース、シナ、檜、柳等が挙げられる。木板は、柾目板を用いることが好ましい。柾目板は、木目が略平行にそして均等に並んでいるため、卓球ラケットに用いることで、反りづらく割れにくい卓球ラケットを得ることができる。
【００６０】
木板の厚さは、表面材については１枚あたり０．５ｍｍ以上２．０ｍｍ以下であることが好ましい。０．５ｍｍ未満であると、ブレード表面への接着剤の染み出しが生じるため、好ましくない。２．０ｍｍを超えると、ブレード全体の厚みや重量が増し、競技中のラケット操作性に難点が出てくるため、好ましくない。
【００６１】
芯材については１枚あたり１．０ｍｍ以上６．０ｍｍ以下であることが好ましい。１．０ｍｍ未満であると、ブレードの反りが生じやすいため、好ましくない。６．０ｍｍを超えると、ブレード全体の厚みや重量が増し、競技中のラケット操作性に難点が出てくるため、好ましくない。
【００６２】
［高剛性材料層］
高剛性材料層は、上記木板よりも剛性が高い材料からなる層であればどのようなものであってもよく、例えば、炭素繊維、アリレート（ベクトランファイバー）、ケブラー、ガラス繊維、チタン、ザイロン等からなる層が挙げられる。
【００６３】
高剛性材料層の厚さは、ルールによって、１層あたり０．３５ｍｍ以下又は全体の厚みの７．５％以下のいずれか低い方であることが義務付けられている。
【００６４】
［接着剤層］
木板どうし又は木板と高剛性材料層との間は、接着剤層を介して接着される。接着剤の塗布量は、基材の片面に対して４０ｇ／ｍ２以上１２０ｇ／ｍ２以下であることが好ましい。４０ｇ／ｍ２未満であると、十分な接着性が得られない可能性があるため、好ましくない。１２０ｇ／ｍ２を超えると、合板工程において接着剤のはみ出しが生じ、作業性が悪化するため、好ましくない。
【００６５】
［ブレード］
ブレードを構成する木板及び高剛性材料層の数は、いくつであってもよい。例えば、木板／接着剤層／木板の層構成であってもよいし、木板／接着剤層／高剛性材料層／接着剤層／木板の層構成であってもよい。また、木板／接着剤層／高剛性材料層／接着剤層／木板／接着剤層／高剛性材料層／接着剤層／木板の層構成であってもよい。複数の木板を用いる場合、それぞれ同じ種類の木板であってもよいし、異なる種類の木板であってもよい。高剛性材料層についても同様に、複数の高剛性材料を用いる場合、それぞれ同じ種類の高剛性材料であってもよいし、異なる種類の高剛性材料であってもよい。
【００６６】
ブレード全体の厚さは、４．０ｍｍ以上１０．０ｍｍ以下であることが好ましい。４．０ｍｍ未満であると、ブレードの反りが生じやすく、またブレードの反発性が低下するため、好ましくない。１０．０ｍｍを超えると、重量が重くなりラケットの操作性が低下するため、好ましくない。
【００６７】
ブレード全体の質量は、６０ｇ以上１２０ｇ以下であることが好ましい。６０ｇ未満であると、反発力が低下するため、好ましくない。１２０ｇを超えると、重量が重くなりラケットの操作性が低下するため、好ましくない。
【００６８】
＜無溶剤一液型接着剤組成物の製造方法＞
本発明の無溶剤一液型接着剤組成物の製造方法は、特に限定されないが、例えば、反応容器に上記の各必須成分と任意成分とを入れ、減圧下で混合ミキサー等のかくはん機を用いて十分に混練する方法を用いることができる。
【００６９】
＜卓球ラケットの製造方法＞
本発明の卓球ラケットの製造方法は、特に限定されるものではなく、従来公知の方法を用いることができる。例えば、木板／接着剤層／高剛性材料層／接着剤層／木板の層構成からなる卓球ラケットを製造する場合、第１に、矩形の木板上に上記無溶剤一液型接着剤組成物をアプリケータ等により全面塗工し、接着剤層を形成する。第２に、高剛性材料層を積層する。第３に、高剛性材料層の表面に上記接着剤組成物をアプリケータ等により全面塗工し、新たな接着剤層を形成する。第４に、第１の工程で用いた木板と略同じ大きさの新たな木板を積層する。第５に、空気中の湿気によって２つの接着剤層を硬化させる。第６に、第１から第５の工程によって得られた積層体を卓球ラケットの形状に切り抜く。これら第１から第６の工程を経ることで、本発明の卓球ラケットを得ることができる。
【実施例】
【００７０】
以下、実施例により、本発明をさらに詳細に説明するが、本発明はこれらの記載に何ら制限を受けるものではない。
【００７１】
【表１】
0006008504.tif 000003
【００７２】
＜ＭＤＩ末端プレポリマーａの調製＞
温度計を備えた攪拌機中に、数平均分子量１０００のポリプロピレングリコール（商品名：アクトコールＤ−１０００，三井化学社製）９０質量部を脱水処理した後、特殊ポリメリックＭＤＩ（商品名：コスモネートＭ−３００，三井化学社製）２１０質量部を添加し、窒素気流下７０〜９０℃で３時間反応させて、末端イソシアネート含有量が１９．２質量％のＭＤＩ末端プレポリマーａを得た。なお、ＭＤＩは、ジフェニルメタンジイソシアネートの略称である。
【００７３】
＜ＭＤＩ末端プレポリマーｂの調製＞
温度計を備えた攪拌機中に、数平均分子量３０００のポリプロピレングリコール（商品名：アクトコールＤ−３０００，三井化学社製）７０質量部を脱水処理した後、上記コスモネートＭ−３００を２３０質量部添加し、窒素気流下７０〜９０℃で３時間反応させて、末端イソシアネート含有量が２３．２質量％のＭＤＩ末端プレポリマーｂを得た。
【００７４】
＜ＴＤＩ末端プレポリマーの調製＞
温度計を備えた攪拌機中に、数平均分子量２０００のポリプロピレングリコール（商品名：アクトコールＤ−２０００，三井化学社製）１８０質量部とトリレンジイソシアネート（商品名：コスモネートＴ−８０，三井化学社製）１２０質量部とを添加し、窒素気流下７０〜９０℃で３時間反応させて、末端イソシアネート含有量が１６．８質量％のＴＤＩ末端プレポリマーを得た。なお、ＴＤＩは、トリレンジイソシアネートの略称である。
【００７５】
＜ＨＤＩイソシアヌレート変性体の調製＞
温度計を備えた攪拌機中に、ヘキサメチレンジイソシアネート（商品名：タケネート７００，三井化学社製）３００質量部と、触媒であるカプリン酸カリウム０．３質量部とを入れ、フラスコ中の空気を窒素で置換し、攪拌しながら４０℃に加温した。同温度で６時間反応しＮＣＯ含量を測定したところ４２．５％であった。反応液は淡黄色透明の液体であった。この反応液に停止剤としてリン酸０．２１質量部を加え、反応温度で１時間攪拌後、分子蒸留装置により遊離ＨＤＩを除去した。これにより、末端イソシアネート含有量が２１．０質量％のＨＤＩイソシアヌレート変成体を得た。なお、ＨＤＩは、ヘキサメチレンイソシアネートの略称である。
【００７６】
＜実施例１＞
［無溶剤一液型接着剤組成物の調製］
上記ＭＤＩ末端プレポリマーａを５質量部と、上記ＨＤＩイソシアヌレート変性体９５質量部とを均一に混合し、実施例１の無溶剤一液型接着剤組成物を得た。
【００７７】
［第１の卓球ラケット１の調製］
続いて、出願人は、実施例１に係る第１の卓球ラケット１を得た。その過程を、図１を参照しながら説明する。まず、第１の木板１１（矩形の柾目木板，柾目の方向は長手方向，厚さ：０．５ｍｍ）上に、上記接着剤組成物を塗布量が８０ｇ／ｍ２となるようにアプリケータを用いて全面塗工し、厚さ０．１ｍｍ以下の接着剤層２１を形成した。そして、第２の木板１２（矩形の柾目木板，柾目の方向は短手方向，厚さ：０．５ｍｍ）を積層した。
【００７８】
そして、同じ塗布量で上記接着剤層２１を再び形成した後、第３の木板１３（矩形の柾目木板，柾目の方向は長手方向，厚さ：２．５ｍｍ）を積層し、さらに同じ塗布量で上記接着剤層２１を再び形成した後、上記第２の木板１２を積層し、さらに同じ塗布量で上記接着剤層２１を再び形成した後、上記第１の木板１１を積層した。その後、コールドプレス（２４℃、５ＭＰａ）を２０時間することにより、実施例１に係る、第１の木板／第２の木板／第３の木板／第２の木板／第１の木板からなる第１の木質積層体を得た。
【００７９】
さらに、第１の木質積層体をラケット形状に切り出し、実施例１に係る第１の卓球ラケット１を得た。
【００８０】
［第２の卓球ラケット２の調製］
第１の卓球ラケット１のほか、第２の卓球ラケット２も得た。その過程を、図２を参照しながら説明する。上記第１の木板１１上に、同じ塗布量で上記接着剤層２１を再び形成した後、高剛性材料層３１（矩形の炭素繊維硬化板、厚さ：０．２ｍｍ）を積層した。そして、同じ塗布量で上記接着剤層２１を再び形成した後、上記第３の木板１３を積層した。さらに、同じ塗布量で上記接着剤層２１を再び形成し、上記高剛性材料層３１を積層し、同じ塗布量で上記接着剤層２１を再び形成した後、上記第１の木板１１を積層した。その後、コールドプレス（２４℃、５ＭＰａ）を２０時間することにより、実施例１に係る、第１の木板／高剛性材料層／第３の木板／高剛性材料層／第１の木板からなる第２の木質積層体を得た。
【００８１】
さらに、第２の木質積層体をラケット形状に切り出し、実施例１に係る第２の卓球ラケット２を得た。
【００８２】
＜実施例２＞
上記ＭＤＩ末端プレポリマーａが１０質量部であり、上記ＨＤＩイソシアヌレート変性体が９０質量部であること以外は、実施例１と同じ方法にて実施例２の無溶剤一液型接着剤組成物、木質積層体及び卓球ラケットを得た。
【００８３】
＜実施例３＞
上記ＭＤＩ末端プレポリマーａが３０質量部であり、上記ＨＤＩイソシアヌレート変性体が７０質量部であること以外は、実施例１と同じ方法にて実施例３の無溶剤一液型接着剤組成物、木質積層体及び卓球ラケットを得た。
【００８４】
＜実施例４＞
上記ＭＤＩ末端プレポリマーａが４０質量部であり、上記ＨＤＩイソシアヌレート変性体が６０質量部であること以外は、実施例１と同じ方法にて実施例４の無溶剤一液型接着剤組成物、木質積層体及び卓球ラケットを得た。
【００８５】
＜実施例５＞
上記ＭＤＩ末端プレポリマーａの代わりに上記ＭＤＩ末端プレポリマーｂを３０質量部用い、上記ＨＤＩイソシアヌレート変性体の量を７０質量部としたこと以外は、実施例１と同じ方法にて実施例５の無溶剤一液型接着剤組成物、木質積層体及び卓球ラケットを得た。
【００８６】
＜実施例６＞
上記ＭＤＩ末端プレポリマーａの代わりに上記ＴＤＩ末端プレポリマーを３０質量部用い、上記ＨＤＩイソシアヌレート変性体の量を７０質量部としたこと以外は、実施例１と同じ方法にて実施例６の無溶剤一液型接着剤組成物、木質積層体及び卓球ラケットを得た。
【００８７】
＜比較例１＞
上記ＭＤＩ末端プレポリマーａが５０質量部であり、上記ＨＤＩイソシアヌレート変性体が５０質量部であること以外は、実施例１と同じ方法にて比較例１の無溶剤一液型接着剤組成物、木質積層体及び卓球ラケットを得た。
【００８８】
＜比較例２＞
上記ＭＤＩ末端プレポリマーａを用いず、上記ＨＤＩイソシアヌレート変性体を１００質量部としたこと以外は、実施例１と同じ方法にて比較例２の無溶剤一液型接着剤組成物、木質積層体及び卓球ラケットを得た。
【００８９】
＜比較例３＞
上記ＨＤＩイソシアヌレート変性体を用いず、上記ＭＤＩ末端プレポリマーａを１０００質量部としたこと以外は、実施例１と同じ方法にて比較例３の無溶剤一液型接着剤組成物、木質積層体及び卓球ラケットを得た。
【００９０】
＜比較例４＞
上記ＭＤＩ末端プレポリマーａ及び上記ＨＤＩイソシアヌレート変性体を用いず、上記ＴＤＩ末端プレポリマーを１００質量部としたこと以外は、実施例１と同じ方法にて比較例４の無溶剤一液型接着剤組成物、木質積層体及び卓球ラケットを得た。
【００９１】
＜参考例＞
実施例１に記載の接着剤組成物の代わりに市販の無溶剤二液型エポキシ樹脂系接着剤組成物（製品名：ＥセットＬ,コニシ社製）を用いたこと以外は、実施例１と同じ方法にて、参考例としての無溶剤二液型エポキシ樹脂系接着剤組成物、木質積層体及び卓球ラケットを得た。
【００９２】
＜積層体及び卓球ラケットの評価＞
実施例、比較例及び参考例の積層体及び卓球ラケットについて、以下の評価を行った。
【００９３】
１．作業性の評価
作業性は、上記コールドプレス（２０時間）直後における、矩形の第１及び第２の積層体を、側面から手はく離で剥がしたときの状態をみることによって評価した。結果を表２に示す。手はく離では剥がれない場合又は材料の破壊が生じる場合を“○”とし、力を加えれば剥がれる場合を“△”とし、ほとんど力を加えることなく容易に剥がれる場合を“×”とした。
【００９４】
２．反りの評価
反りの評価は、次のようにして行った。上記コールドプレス（２０時間）直後における、第１及び第２の卓球ラケットを略水平な台の上に置き、図３に示すＡの位置に１００ｇの重りを載せた。そして、Ａに対向するＢの位置の浮きの長さを測定した。結果を表３に示す。１．０ｍｍ以下である場合を“○”とし、１．０ｍｍを超え２．０ｍｍ以下である場合を“△”とし、２．０ｍｍを超える場合を“×”とした。また、図３に示すＢの位置に１００ｇの重りを載せたときのＢに対向するＡの位置の浮きの長さ、Ｃの位置に１００ｇの重りを載せたときのＣに対向するＤの位置の浮きの長さ、及びＤの位置に１００ｇの重りを載せたときのＤに対向するＣの位置の浮きの長さについても同様に測定した。
【００９５】
また、コールドプレス後、５０℃８５％ＲＨの条件で２週間放置した後における、第１及び第２の卓球ラケットについても、同様の方法で反りを評価した。
【００９６】
３．打撃時の衝撃感（ひびき感）
打球時の衝撃感についての評価は、次のようにして行った。実施例１〜６及び比較例１〜４並びに参考例の卓球ラケットの両面に卓球用ラバーを接着し（フォア側：テナジー・０５  トクアツ，バック側：ラウンデル  トクアツ，両方ともタマス社製）、４人の卓球選手による試打を行った（選手の技術レベルについては、日本代表レベル：１人、都道府県代表レベル：２人、市区町村代表レベル：１人）。そして、参考例のラケットを基準として、打球感（硬い・柔らかい）及び弾み（弾む・弾まない）を評価した。結果を表２に示す。試打をした４人の全てが打球感及び弾みに違和感を感じない場合を“○”とし、１人以上が違和感を感じる場合を“×”とした。
【００９７】
【表２】
0006008504.tif 000004
【００９８】
（Ａ）イソシアネート基を末端に有するウレタンプレポリマーと、（Ｂ）ポリイソシアネート化合物から誘導される３つのイソシアネート基を有するビュレット体及び／又はイソシアヌレート体との質量比が５：９５〜４０：６０である無溶剤一液型接着剤組成物を用いた卓球ラケットは、高温多湿下に長期間置いた後であっても反りを抑制でき、結果として、打球方向が安定することが確認された（実施例１〜６）。すなわち、上記の無溶剤一液型接着剤組成物は、（ア）部材間の高い接着性、（イ）無溶剤系であること、（ウ）臭気の低減等、作業環境の向上といった課題を克服しつつ、（エ）合板にしたときの反りを抑制し、打感等に悪影響を及ぼさない卓球ラケットの提供の用に供することが確認された。
【００９９】
一方、（Ａ）成分の割合が（Ａ）成分と（Ｂ）成分との合計１００質量部に対して５質量部未満であると、硬化反応に時間がかかり、作業性が劣るとともに、初期の反りを適切に抑えられず、打球方向が安定せずラケットしての性能が悪化するため、好ましくないことが確認された（比較例２）。（Ａ）成分の割合が（Ａ）成分と（Ｂ）成分との合計１００質量部に対して５０質量部以上であっても、高温多湿下に長期間放置すると反りが生じてしまい、打球方向が安定せずラケットしての性能が悪化するため、好ましくないことが確認された（比較例１、３及び４）。
【符号の説明】
【０１００】
１      第１の卓球ラケット
２      第２の卓球ラケット
１１    第１の木板
１２    第２の木板
１３    第３の木板
２１    接着剤層
３１    高剛性材料層
【図１】
0006008504.tif 000005
【図２】
0006008504.tif 000006
【図３】
0006008504.tif 000007